(57)【要約】      （修正有）【課題】ミシン縫製により導電パターンを自在に布帛上に形成でき、かつ可縫性および耐熱性に優れたミシン糸を提供する。【解決手段】導電性長繊維と、限界酸素指数ＬＯＩが２６以上の難燃性繊維とを含むミシン糸。導電性長繊維が、金属繊維、又は有機繊維に金属メッキした金属メッキ繊維であり、金属繊維が銅繊維、金属メッキ繊維が銅メッキ繊維であり、難燃性繊維がメタ型全芳香族ポリアミド繊維である、ミシン糸。導電性繊維と難燃繊維が合撚されてミシン糸に含まれ、引張強さが８００ｃＮ以上であり、電気抵抗が１０−２Ω／ｋｍ以下であることが好ましい、ミシン糸。【選択図】なし【特許請求の範囲】
【請求項１】
導電性長繊維と、限界酸素指数ＬＯＩが２６以上の難燃性繊維とを含むことを特徴とするミシン糸。
【請求項２】
前記導電性長繊維が、金属繊維、または有機繊維に金属メッキした金属メッキ繊維である、請求項１に記載のミシン糸。
【請求項３】
前記金属繊維が銅繊維である、請求項２に記載のミシン糸。
【請求項４】
前記金属メッキ繊維が銅メッキ繊維である、請求項２に記載のミシン糸。
【請求項５】
前記難燃性繊維がメタ型全芳香族ポリアミド繊維である、請求項１〜４のいずれかに記載のミシン糸。
【請求項６】
前記導電性長繊維と難燃繊維とが合撚されてミシン糸に含まれる、請求項１〜５のいずれかに記載のミシン糸。
【請求項７】
ミシン糸に撚係数Ｋが７０００〜９０００の撚りが掛けられている、請求項６に記載のミシン糸。
Ｋ＝Ｔ×√Ｄ
ただし、Ｔ：撚数（回／ｍ）、Ｄ：難燃性繊維の総繊度（ｄｔｅｘ）
【請求項８】
前記導電性長繊維と難燃繊維との占有断面積比Ｒが０．２〜０．５の範囲内である、請求項１〜７のいずれかに記載のミシン糸。
Ｒ＝Ｓｃ／Ｓｎ
ただし、Ｓｃ：導電性長繊維の占有断面積、Ｓｎ：難燃繊維の占有断面積
【請求項９】
ミシン糸の引張強さが８００ｃＮ以上である、請求項１〜８のいずれかに記載のミシン糸。
【請求項１０】
ミシン糸の抵抗値が１０−２Ω／ｋｍ以下である、請求項１〜９のいずれかに記載のミシン糸。 
【発明の詳細な説明】
【技術分野】
【０００１】
本発明は、ミシン縫製により導電パターンを自在に布帛上に形成でき、かつ可縫性および耐熱性に優れたミシン糸に関する。
【背景技術】
【０００２】
近年、さまざまなバイタルデータ（体温、湿度、心拍、脈拍等）を採取できるウエアラブルセンサーや、通電により発熱、通風、冷却、振動するデバイスを布帛または服地上に実装されたスマートウエアが提案されている。また、こういったウエアラブルデバイスを服地上に実装する際、デバイス間の通信および電力の供給に不可欠な導電回路を服地上に形成する必要がある。
【０００３】
自由自在に導電パターンを形成する方法としては織、編組織内に導電糸を織り込む、編み込むよりもミシン縫製で導電糸を必要な個所に導入するのが簡便である。しかしながら、信号伝送に使用できる金属レベルの導電糸をそのままミシン縫製すると、ミシン針と導電糸との摩擦により双方の損耗が大きいという問題があった。また、導電パターンに電気的に接続するために一般的に用いられるハンダ付を可能とするためには、ミシン糸自体耐熱性を高くする必要があった。
【０００４】
耐熱性を有するミシンとして、導電物質としてカーボンブラックなどを芳香族ポリアミド繊維に分散させた耐熱制電性ミシン糸が提案されているが、到達できる電気抵抗率は大きく、帯電防止には使用できるものの電気抵抗による電圧降下が高すぎ、信号伝送、電力伝送に向かないという問題があった（例えば、特許文献１〜３）。
【０００５】
生地の伸縮性、柔軟性、軽量性、人体の動きを妨げない、必要な位置に自在に導電パターンが形成できかつ低電気抵抗のミシン糸はこれまであまり提案されてない。
【先行技術文献】
【特許文献】
【０００６】
【特許文献１】特開２００５−３０７３９１号公報
【特許文献２】特開２０００−１１００４２号公報
【特許文献３】特開平１０−３１０９４４号公報
【発明の概要】
【発明が解決しようとする課題】
【０００７】
本発明は上記の背景に鑑みなされたものであり、その目的は、ミシン縫製により導電パターンを自在に布帛上に形成でき、かつ可縫性および耐熱性に優れたミシン糸を提供することにある。
【課題を解決するための手段】
【０００８】
本発明者は上記の課題を達成するため鋭意検討した結果、用いる繊維等を巧みに工夫することによりミシン縫製により導電パターンを自在に布帛上に形成でき、かつ可縫性および耐熱性に優れたミシン糸が得られることを見出し、さらに鋭意検討を重ねることにより本発明を完成するに至った。
【０００９】
かくして、本発明によれば「導電性長繊維と、限界酸素指数ＬＯＩが２６以上の難燃性繊維とを含むことを特徴とするミシン糸。」が提供される。
【００１０】
その際、前記導電性長繊維が、金属繊維、または有機繊維に金属メッキした金属メッキ繊維であることが好ましい。その際、前記金属繊維が銅繊維であることが好ましい。また、前記金属メッキ繊維が銅メッキ繊維であることが好ましい。また、前記難燃性繊維がメタ型全芳香族ポリアミド繊維であることが好ましい。また、前記導電性長繊維と難燃繊維とが合撚されてミシン糸に含まれることが好ましい。その際、ミシン糸に下記の撚係数Ｋが７０００〜９０００の撚りが掛けられていることが好ましい。
Ｋ＝Ｔ×√Ｄ
ただし、Ｔ：撚数（回／ｍ）、Ｄ：難燃性繊維の総繊度（ｄｔｅｘ）
【００１１】
本発明のミシン糸において、前記導電性長繊維と難燃繊維との占有断面積比Ｒが０．２〜０．５の範囲内であることが好ましい。
Ｒ＝Ｓｃ／Ｓｎ
ただし、Ｓｃ：導電性長繊維の占有断面積、Ｓｎ：難燃繊維の占有断面積
【００１２】
また、ミシン糸の引張強さが８００ｃＮ以上であることが好ましい。また、ミシン糸の抵抗値が１０−２Ω／ｋｍ以下であることが好ましい。
【発明の効果】
【００１３】
本発明によれば、ミシン縫製により導電パターンを自在に布帛上に形成でき、かつ可縫性および耐熱性に優れたミシン糸が得られる。
【発明を実施するための形態】
【００１４】
以下、本発明の実施の形態について詳細に説明する。まず、本発明のミシン糸は、導電性長繊維と、限界酸素指数ＬＯＩが２６以上の難燃性繊維とを含む。
【００１５】
ここで、前記導電性長繊維については、導電性維持の点から長繊維であることが必要である。短繊維からなる導電糸を混紡した形態では導電路が断続するため、導電性が低下し好ましくない。
【００１６】
かかる導電性長繊維において、金属並みの導電性能を必要とすることから電気抵抗率は１．０Ωｍ以下（より好ましくは１．０〜１０−１０〜１．０〜１０−２Ωｍ）が好ましい。また、柔軟性の点で複数の細い長繊維（マルチフィラメント）であることが好ましい。その際、単繊維径としては０．０８ｍｍ以下（より好ましくは０．００００００１〜０．０８ｍｍ）であることが好ましい。収束状態での断面の外接円の直径としては０．１８ｍｍ以下（より好ましくは０．００００００１ｍｍ〜０．１８ｍｍ）であることが好ましい。単繊維径や収束状態での断面の外接円の直径が上記よりも大きいと、縫製時の屈曲で、導電性長繊維が破断するおそれがある。
【００１７】
また、前記導電性長繊維において、引張強さが８００ｃＮ以上（より好ましくは８００〜１００００ｃＮ）であることが好ましい。引張強さが上記より小さいと、ミシン糸製造時の撚糸張力に導電性長繊維が耐えないおそれがある。
【００１８】
また、前記導電性長繊維において、ＪＩＳ  Ｌ１０９１−１９９９  Ｅ法により測定した限界酸素指数ＬＯＩが２６以上（好ましくは２６〜４０）であることが好ましい。かかる限界酸素指数ＬＯＩが２６より小さいと、ミシン針の擦過、摩耗に耐えることができず、また、導電パターンがはんだ付けできないおそれがある。また、前記導電性長繊維において、分解温度が４００℃以上であり実質的に溶融しないことが好ましい。
【００１９】
前記導電性長繊維として好適な繊維としては、銅線を１本または複数本（好ましくは３〜２０本）引き揃えたものや、パラ系芳香族ポリアミド長繊維に銅メッキを施したものなどが例示される。表面をさらにスズメッキすることで耐錆性を向上させてもよい。なかでも、コポリパラフェニレン−３、４’−オキシジフェニレン・テレフタルアミド繊維（例えば、帝人株式会社製、「テクノーラ」（登録商標））に銅メッキを施した銅メッキ繊維は耐熱性、強力、柔軟性が高く好ましい。なお、銅メッキについては、例えば特開２０１０−１００９３４号公報の方法により製造することができる。また、導電性長繊維にエナメル被覆することで不必要な電気的接触を回避することが可能となる。
【００２０】
一方、難燃性繊維としては、ＪＩＳ  Ｌ１０９１−１９９９  Ｅ法により測定した限界酸素指数ＬＯＩが２６以上（好ましくは２６〜４０）の難燃繊維であることが肝要である。かかる限界酸素指数ＬＯＩが２６より小さいと、ミシン針の擦過、摩耗に耐えることができず、また、導電パターンがはんだ付けできないおそれがある。また、難燃性繊維において、分解温度が４００℃以上であり実質的に溶融しないことが好ましい。
【００２１】
かかる難燃性繊維としては、メタ型全芳香族ポリアミド繊維が好ましい。ここで、メタ型全芳香族ポリアミド繊維とは、その繰返し単位の８５モル％以上がｍ−フェニレンイソフタルアミドであるポリマーからなる繊維である。かかるメタ型全芳香族ポリアミドは、１５モル％未満の範囲内で第３成分を含んだ共重合体であってもよい。
【００２２】
このようなメタ型全芳香族ポリアミドは、従来から公知の界面重合法により製造することができ、そのポリマーの重合度としては、０．５ｇ／１００ｍｌの濃度のＮ−メチル−２−ピロリドン溶液で測定した固有粘度（Ｉ．Ｖ．）が１．３〜１．９ｄｌ／ｇの範囲のものが好ましく用いられる。
【００２３】
上記メタ型全芳香族ポリアミドにはアルキルベンゼンスルホン酸オニウム塩が含有されていてもよい。アルキルベンゼンスルホン酸オニウム塩としては、ヘキシルベンゼンスルホン酸テトラブチルフォスフォニウム塩、ヘキシルベンゼンスルホン酸トリブチルベンジルフォスフォニウム塩、ドデシルベンゼンスルホン酸テトラフェニルフォスフォニウム塩、ドデシルベンゼンスルホン酸トリブチルテトラデシルフォスフォニウム塩、ドデシルベンゼンスルホン酸テトラブチルフォスフォニウム塩、ドデシルベンゼンスルホン酸トリブチルベンジルアンモニウム塩等の化合物が好ましく例示される。なかでもドデシルベンゼンスルホン酸テトラブチルフォスフォニウム塩、又はドデシルベンゼンスルホン酸トリブチルベンジルアンモニウム塩は、入手しやすく、熱的安定性も良好なうえ、Ｎ−メチル−２−ピロリドンに対する溶解度も高いため特に好ましく例示される。
【００２４】
上記アルキルベンゼンスルホン酸オニウム塩の含有割合は、十分な染色性の改良効果を得るために、ポリ−ｍ−フェニレンイソフタルアミドに対して２．５モル％以上、好ましくは３．０〜７．０モル％の範囲にあるものが好ましい。
【００２５】
また、ポリ−ｍ−フェニレンイソフタルアミドとアルキルベンゼンスルホン酸オニウム塩を混合する方法としては、溶媒中にポリ−ｍ−フェニレンイソフタルアミドを混合、溶解し、それにアルキルベンゼンスルホン酸オニウム塩を溶媒に溶解する方法などが用いられそのいずれを用いてもよい。このようにして得られたドープは、従来から公知の方法により繊維に形成される。
【００２６】
メタ型全芳香族ポリアミド繊維に用いるポリマーは、染着性や耐変褪色性を向上させる等目的で、下記の式（１）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させることも可能である。
−（ＮＨ−Ａｒ１−ＮＨ−ＣＯ−Ａｒ１−ＣＯ）−  ・・・式（１）
ここで、Ａｒ１はメタ配位または平行軸方向以外に結合基を有する２価の芳香族基である。
【００２７】
また、第３成分として共重合させることも可能であり、式（２）、（３）に示した芳香族ジアミンの具体例としては、例えば、ｐ−フェニレンジアミン、クロロフェニレンジアミン、メチルフェニレンジアミン、アセチルフェニレンジアミン、アミノアニシジン、ベンジジン、ビス（アミノフェニル）エーテル、ビス（アミノフェニル）スルホン、ジアミノベンズアニリド、ジアミノアゾベンゼン等が挙げられる。式（４）、（５）に示すような芳香族ジカルボン酸ジクロライドの具体例としては、例えば、テレフタル酸クロライド、１，４−ナフタレンジカルボン酸クロライド、２，６−ナフタレンジカルボン酸クロライド、４，４’−ビフェニルジカルボン酸クロライド、５−クロルイソフタル酸クロライド、５−メトキシイソフタル酸クロライド、ビス（クロロカルボニルフェニル）エーテルなどが挙げられる。
【００２８】
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子または官能基であり、Ｘはハロゲン原子を表す。
【００２９】
また、メタ型全芳香族ポリアミド繊維の結晶化度は、染料の吸尽性がよく、より少ない染料でまたは染色条件が弱くても狙いの色に調整し易いという点で、５〜３５％であることが好ましい。さらには、染料の表面偏在が起こり難く耐変褪色性も高い点および実用上必要な寸法安定性も確保できる点で１５〜２５％であることがより好ましい。
【００３０】
また、メタ型全芳香族ポリアミド繊維の残存溶媒量は、メタ型全芳香族ポリアミド繊維の優れた難燃性能を損なわない点で、０．１重量％以下（好ましくは０．００１〜０．１重量％）であることが好ましい。
【００３１】
かかるメタ型全芳香族ポリアミド繊維として、優れた耐光堅牢度を得る上で国際公開公報第２０１３／０６１９０１号パンフレットに記載されているような原着メタ型全芳香族ポリアミド繊維でもよい。
【００３２】
すなわち、用いられる顔料としては、アゾ系、フタロシアニン系、ペリノン系、ペリレン系、アンスラキノン系等の有機顔料、あるいは、カーボンブラック、群青、ベンガラ、酸化チタン、酸化鉄等の無機顔料が挙げられるが、これらに限定されるものではない。
【００３３】
また、メタ型全芳香族ポリアミドと顔料との混合方法は、アミド系溶媒中に顔料を均一分散したアミド系溶媒スラリーを作成し、当該アミド系溶媒スラリーをメタ型全芳香族ポリアミドがアミド系溶媒に溶解した溶液に添加する方法、あるいは顔料粉末を直接、メタ型全芳香族ポリアミドがアミド系溶媒に溶解した溶液に添加する方法等が挙げられるが、特に限定されるものではない。
【００３４】
顔料配合量としては、メタ型全芳香族ポリアミドに対して１０．０重量％以下（より好ましくは５．０重量％以下）であることが好ましい。１０．０重量％より多く添加した場合には、得られる繊維の物性が低下するおそれがある。
【００３５】
前記のようなメタ型全芳香族ポリアミド繊維は以下の方法により製造することができ、特に後述する方法により、結晶化度や残存溶媒量を上記範囲とすることができる。
【００３６】
メタ型全芳香族ポリアミドポリマーの重合方法としては、特に限定する必要はなく、例えば特公昭３５−１４３９９号公報、米国特許第３３６０５９５号公報、特公昭４７−１０８６３号公報などに記載された溶液重合法、界面重合法を用いてもよい。
【００３７】
紡糸溶液としては、とくに限定する必要はないが、上記溶液重合や界面重合などで得られた、芳香族コポリアミドポリマーを含むアミド系溶媒溶液を用いても良いし、上記重合溶液から該ポリマーを単離し、これをアミド系溶媒に溶解したものを用いてもよい。
【００３８】
ここで用いられるアミド系溶媒としては、Ｎ，Ｎ−ジメチルホルムアミド、Ｎ，Ｎ−ジメチルアセトアミド、Ｎ−メチル−２−ピロリドン、ジメチルスルホキシドなどを例示することができるが、とくにＮ，Ｎ−ジメチルアセトアミドが好ましい。
【００３９】
上記の通り得られた共重合芳香族ポリアミドポリマー溶液は、さらにアルカリ金属塩又はアルカリ土類金属塩を含むことにより安定化され、より高濃度、低温での使用が可能となり好ましい。好ましくはアルカリ金属塩及びアルカリ土類金属塩がポリマー溶液の全重量に対して１重量％以下、より好ましくは０．１重量％以下である。その際、前記のような難燃剤を含ませることが好ましい。
【００４０】
紡糸・凝固工程においては、上記で得られた紡糸液（メタ型全芳香族ポリアミド重合体溶液または原着メタ型全芳香族ポリアミド重合体溶液）を凝固液中に紡出して凝固させる。
【００４１】
紡糸装置としては特に限定されるものではなく、従来公知の湿式紡糸装置を使用することができる。また、安定して湿式紡糸できるものであれば、紡糸口金の紡糸孔数、配列状態、孔形状等は特に制限する必要はなく、例えば、孔数が１０００〜３００００個、紡糸孔径が０．０５〜０．２ｍｍのスフ用の多ホール紡糸口金等を用いてもよい。
【００４２】
また、紡糸口金から紡出する際の紡糸液（メタ型全芳香族ポリアミド重合体溶液）の温度は、２０〜９０℃の範囲が適当である。
【００４３】
繊維を得るために用いる凝固浴としては、実質的に無機塩を含まない、アミド系溶媒、好ましくはＮＭＰの濃度が４５〜６０質量％の水溶液を、浴液の温度１０〜５０℃の範囲で用いる。アミド系溶媒（好ましくはＮＭＰ）の濃度が４５質量％未満ではスキンが厚い構造となってしまい、洗浄工程における洗浄効率が低下し、繊維の残存溶媒量を低減させることが困難となる。一方、アミド系溶媒（好ましくはＮＭＰ）の濃度が６０質量％を超える場合には、繊維内部に至るまで均一な凝固を行うことができず、このためやはり、繊維の残存溶媒量を低減させることが困難となる。なお、凝固浴中への繊維の浸漬時間は、０．１〜３０秒の範囲が適当である。
【００４４】
引続き、アミド系溶媒、好ましくはＮＭＰの濃度が４５〜６０質量％の水溶液であり、浴液の温度を１０〜５０℃の範囲とした可塑延伸浴中にて、３〜４倍の延伸倍率で延伸を行う。延伸後、１０〜３０℃のＮＭＰの濃度が２０〜４０質量％の水溶液、続いて５０〜７０℃の温水浴を通して十分に洗浄を行う。
【００４５】
洗浄後の繊維は、温度２７０〜２９０℃にて乾熱処理を施し、上記の結晶化度および残存溶媒量の範囲を満たすメタ型全芳香族アラミド繊維を得ることができる。
【００４６】
前記難燃性繊維において、単繊維繊度としては１〜５ｄｔｅｘの範囲が好ましい。総繊度としては、ミシン糸としての総繊度限定から総繊度としては１７０〜３００ｄｔｅｘの範囲内であることが好ましい。
【００４７】
前記難燃性繊維において、繊維は、長繊維（マルチフィラメント）でもよいが、ミシン針の擦過や摩擦の軽減、放熱という観点から紡績糸（短繊維）であることが好ましい。
【００４８】
その際、かかる紡績糸において、撚係数Ｋｍが８５００〜１００００の範囲内であることが好ましい。撚係数Ｋｍが該範囲よりも小さいと、断面方向の繊維間拘束力が低下するおそれがある。逆に、下記の撚係数Ｋｍが該範囲よりも大きいと、解撚トルクによりミシン糸の製造が困難となるおそれがある。
Ｋｍ＝Ｔｍ×√Ｄｍ
ただし、Ｔｍは撚数（回／ｍ）、Ｄｍは紡績糸繊度（ｄｔｅｘ）である。
【００４９】
前記紡績糸において、原綿強度としては、３．５ｃＮ／ｄｔｅｘ以上（より好ましくは３．５〜１０．０ｃＮ／ｄｔｅｘ）であることが好ましい。また、紡績糸の引張強さとしては５８０ｃＮ以上（より好ましくは５８０〜１５００ｃＮ）であることが好ましい。
【００５０】
本発明のミシン糸において、前記導電性長繊維と難燃繊維とが合撚されてミシン糸に含まれることが好ましい。その際、難燃繊維は紡績糸としてミシン糸に含まれることが好ましい。
【００５１】
本発明のミシン糸において、総繊度としては５００〜９００ｄｔｅｘ（より好ましくは５００〜６００ｄｔｅｘ）の範囲内であることが好ましい。
【００５２】
また、ミシン糸は、ミシン糸の構成糸を合撚することにより製造されることが好ましく、構成糸には下撚（たとえばＳ方向）が施されていてもよく、さらに構成糸が複数本引き揃えられ上撚（たとえばＺ方向）が施されてもよい。この際、下撚および上撚は、例えばリング撚糸機などを用いて行うことができる。
【００５３】
ここで、下記に示す上撚の撚係数Ｋが７０００〜９０００の撚りが掛けられていることが好ましい。上撚の撚係数Ｋが該範囲より小さいと、ミシン糸通過時に導電性長繊維の摩擦が著しく、損耗するおそれがある。逆に上撚の撚係数Ｋが該範囲より大きいと解撚トルクにより縫製が困難となるおそれがある。
【００５４】
また、前記導電性長繊維と難燃繊維との占有断面積比Ｒが０．２〜０．５の範囲内であることが好ましい。占有断面積比Ｒが０．２より小さいと導電性（抵抗値）を維持することができないおそれがある。逆に占有断面積比Ｒが０．５より大きいと導電性長繊維がミシン糸側面に露出し損耗するおそれがある。
Ｒ＝Ｓｃ／Ｓｎ
ただし、Ｓｃ：導電性長繊維の占有断面積、Ｓｎ：難燃繊維の占有断面積
【００５５】
本発明のミシン糸において、縫製する商品に応じて必要な色に着色してもよい。着色の手段としては顔料原着、キャリアと称する溶剤とともに染色する方法などがあり適宜使用される。また撚糸による解撚トルク抑制の目的で温度８０〜１００℃、時間２０〜４０分程度のスチーム処理は好ましく用いられる。
【００５６】
かくして得られたミシン糸は、ミシン縫製により導電パターンを自在に布帛上に形成でき、かつ可縫性および耐熱性に優れる。
【００５７】
ここで、ミシン糸の抵抗値としては１０−２Ω／ｋｍ以下（より好ましくは１．０×１０−１２〜１０−２Ω／ｋｍ）であることが好ましい。
【００５８】
また、ミシン糸の引張強さとしては８００ｃＮ以上（より好ましくは８００〜１００００ｃＮ）であることが好ましい。該引張強さが８００ｃＮより小さいと、縫製時の張力に耐えることができないおそれがある。
【００５９】
また、ミシン糸の可縫性としては、１本針本縫いミシン、ミシン針ＤＰ×１７＃２０を用い、４０００ｒｐｍ、針糸張力３００ｇｒ、ボビン糸張力９０ｇｒ、縫い目数１０個／３ｃｍの条件にて縫製し、糸切れまでの糸長さを測定して２ｍ以上であることが好ましい。
【実施例】
【００６０】
以下、実施例をあげて本発明を詳細に説明するが、本発明はこれらによって何ら限定されるものではない。なお、実施例中の各物性は下記の方法により測定したものである。
（１）抵抗値
抵抗値測定器（日置株式会社製  ミリオームハイテスタ３５４０−０２Ａ）にて、長さ１ｋｍ間の電気抵抗値を測定した。
（２）抵抗率
導電性長繊維の断面積と抵抗値より算出した。
（３）繊度
ＪＩＳ  Ｌ１０９６により測定した。
（４）紡績糸の引張強さ
ＪＩＳ  Ｌ１０９５により測定した。
（５）難燃性長繊維およびミシン糸の引張強さ
ＪＩＳ  Ｌ１０１３により測定した。
（６）導電性長繊維と難燃繊維との占有断面積比Ｒ
断面を拡大撮影し、それぞれ占有面積を測定し、下記式により算出した。
Ｒ＝Ｓｃ／Ｓｎ
ただし、Ｓｃ：導電性長繊維の占有断面積、Ｓｎ：難燃繊維の占有断面積
（７）糸径
断面を拡大撮影し、直径を実測した。
（８）可縫性
１本針本縫いミシン、ミシン針ＤＰ×１７＃２０を用い、４０００ｒｐｍ、針糸張力３００ｇｒ、ボビン糸張力９０ｇｒ、縫い目数１０個／３ｃｍの条件にて縫製し、糸切れまでの糸長さを測定した。
（９）限界酸素指数ＬＯＩ
ＪＩＳ  Ｌ１０９１−１９９９  Ｅ法により測定した。
（１０）紡績糸の撚係数Ｋｍ
下記式により算出した。
Ｋｍ＝Ｔｍ×√Ｄｍ
ただし、Ｔｍは撚数（回／ｍ）、Ｄｍは紡績糸繊度（ｄｔｅｘ）である。
（１１）ミシン糸の撚係数Ｋ
下記式により算出した。
Ｋ＝Ｔ×√Ｄ
ただし、Ｔ：撚数（回／ｍ）、Ｄ：難燃性繊維の総繊度（ｄｔｅｘ）
［用いた繊維原綿］
「メタ型全芳香族ポリアミド繊維短繊維」（メタアラミド）、帝人株式会社社製、「コーネックス」（登録商標）、平均単繊維繊度１．７ｄｔｅｘ、繊維長５１ｍｍ
「パラ型全芳香族ポリアミド長繊維」（パラアラミド）、帝人株式会社製、「テクノーラ」（登録商標）、平均単繊維繊度１．７ｄｔｅｘ
【００６１】
［実施例１〜５］
表１に示すように導電性長繊維を得た。また、表２に示すように難燃性繊維（紡績糸）を得た。次いで、表３に示すようにミシン糸を得た後、評価した。
【００６２】
【表１】
2018154944.tif 000002
【００６３】
【表２】
2018154944.tif 000003
【００６４】
【表３】
2018154944.tif 000004
【産業上の利用可能性】
【００６５】
本発明によれば、ミシン縫製により導電パターンを自在に布帛上に形成でき、かつ可縫性および耐熱性に優れたミシン糸が提供され、その工業的価値は極めて大である。